Способ получения электрокатализатора платина на углероде

2
1. Способ приготовления платиновых электрокатализаторов, нанесенных на поверхность пористых углеродных носителей с удельной поверхностью от 100 до 2000 м/г, с содержанием металла от 15 до 70 масс. %, предусматривает осаждение коллоидного раствора гидратированного оксида Pt(IV), получаемого гидролизом, его сорбцию углеродным носителем, экспозиция реакционной смеси при температурах 70-100°C в течение 1-2 часов для образования поверхностных оксидов-гидроксидов платины, закрепление наночастиц платины на углеродном носителе с помощью окончательной восстановительной обработки в токе водорода при температуре 120-250°C.
2. Способ по п. 1, отличающийся тем, что осаждение коллоидного платиносодержащего раствора ведут гидролизом растворами летучих органических кислот до достижения кислотности реакционной смеси, находящейся в интервале рН от 3,5 до 5.
3. Способ по п. 1, отличающийся тем, что для гидролиза используется бесхлорный прекурсор соединения платины - гексагидроксоплатиновой кислоты в виде водно-моноэтаноламинового раствора.
4. Способ по п. 1, отличающийся тем, что окончательное восстановление нанесенных оксидов-гидроксидов платины на углеродном носителе проводят обработкой их водной суспензии водным раствором восстановителя - муравьиным альдегидом, гидразином, муравьиной кислотой, низкомолекулярными алифатическими спиртами (этанол, пропанол) при температуре 50-100°C.
5. Способ по п. 1, отличающийся тем, что окончательную восстановительную обработку нанесенных оксидов-гидроксидов платины осуществляют парами низших алифатических спиртов этанола, пропанола в процессе сушки электрокатализатора при температуре 60-120°C.